【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
式（Ｉ）を有する混合金属酸化物であって：
ＭｏａＷｂＭｃＭ’ｄＭ”ｅＺｆＯｇ      （Ｉ）
式中：
Ｍは三価遷移金属類、三価非遷移金属類、およびそれらの混合物からなる群より選択される三価金属であり、
Ｍ’はアルカリ土類金属類、二価遷移金属類、二価非遷移金属類、およびまたはそれらの混合物からなる群より選択される二価金属であり、
Ｍ”はアルカリ金属類、一価遷移金属類、およびそれらの混合物からなる群より選択される一価金属であり、
Ｚはプレ触媒調製に添加される場合、酸化物の形態の元素であり、セリウム、アンチモン、リン、ホウ素、硫黄、ケイ素、アルミニウム、チタン、テルル、バナジウム、ジルコニウム、ニオブ、およびそれらの混合物からなる群より選択され、
ａは、１２．３と１４．０の間の数であり、
ｂは、０．０と０．４の間の数であり、
ｃは、２．０と４．０の間の数であり、
ｄは、５．０と８．０の間の数であり、
ｅは、０．５と１．５の間の数であり、
ｆは、０．５と１．５の間の数であり、ならびに
ｇは、式の原子価を完成させる数であり、
前記混合金属酸化物は下記を有し：
１．００を超え、２．００未満のアニオン対カチオンモル（ＡＣＭ）比、および
Ｍ’対Ｍモル比は１．９５と２．１５の間であり、ならびに
ＡＣＭ比は、（２×［Ｍｏ］＋２×［Ｗ］）対（３×［Ｍ］＋２×［Ｍ’］＋［Ｍ”］）または（２×［Ｍｏ］＋２×［Ｗ］）／（３×［Ｍ］＋２×［Ｍ’］＋［Ｍ”］）または２（ａ＋ｂ）／（３ｃ＋２ｄ＋ｅ）として規定される、混合金属酸化物。
【請求項２】
式（ＩＩ）を有し：
ＭｏａＷｂＢｉｃ１Ｆｅｃ２Ｍｃ３Ｍ’ｄＭ”ｅＺｆＯｇ      （ＩＩ）
式中：
ｂは、０．２と０．４の間の数であり、
ｃ１、ｃ２およびｃ３は合計すると２．０と４．０の間の数となり、
式（ＩＩ）中のＢｉおよびＦｅはそれらの＋３酸化状態にあり、ならびに
ＡＣＭ比は、（２×［Ｍｏ］＋２×［Ｗ］）対（３×［Ｍ］＋２×［Ｍ’］＋［Ｍ”］）または（２×［Ｍｏ］＋２×［Ｗ］）／（３×［Ｍ］＋２×［Ｍ’］＋［Ｍ”］）または２（ａ＋ｂ）／（３（ｃ１＋ｃ２＋ｃ３）＋２ｄ＋ｅ）として規定される、請求項１に記載の混合金属酸化物。
【請求項３】
式（ＩＩＩ）を有し：
ＭｏａＷｂＢｉｃ１Ｆｅｃ２Ｍｃ３Ｎｉｄ１Ｃｏｄ２Ｍ’ｄ３Ｍ”ｅＺｆＯｇ      （ＩＩＩ）
式中：
ｂは、０．２と０．４の間の数であり、
ｃ１、ｃ２およびｃ３は合計すると２．０と４．０の間の数となり、
ｄ１、ｄ２およびｄは合計すると５．０と８．０の間の数となり、
式（ＩＩＩ）中のＢｉおよびＦｅはそれらの＋３酸化状態にあり、ならびに式（ＩＩＩ）中のＮｉおよびＣｏはそれらの＋２酸化状態にあり、ならびに
ＡＣＭ比は、（２×［Ｍｏ］＋２×［Ｗ］）対（３×［Ｍ］＋２×［Ｍ’］＋［Ｍ”］）または（２×［Ｍｏ］＋２×［Ｗ］）／（３×［Ｍ］＋２×［Ｍ’］＋［Ｍ”］）または２（ａ＋ｂ）／（３（ｃ１＋ｃ２＋ｃ３）＋２（ｄ１＋ｄ２＋ｄ３）＋ｅ）として規定される、請求項１に記載の混合金属酸化物。
【請求項４】
式（ＩＶ）を有し：
ＭｏａＷｂＢｉｃ１Ｆｅｃ２Ｍｃ３Ｎｉｄ１Ｃｏｄ２Ｍｇｄ３Ｍ’ｄ４Ｍ”ｅＺｆＯｇ      （ＩＶ）
式中：
ｂは、０．２と０．４の間の数であり、
ｃ１、ｃ２およびｃ３は合計すると２．０と４．０の間の数となり、
ｄ１、ｄ２、ｄ３およびｄ４は合計すると５．０と８．０の間の数となり、
式（ＩＶ）中のＢｉおよびＦｅはそれらの＋３酸化状態にあり、ならびに式（ＩＶ）中のＮｉ、Ｃｏ、およびＭｇはそれらの＋２酸化状態にあり、ならびに
ＡＣＭ比は、（２×［Ｍｏ］＋２×［Ｗ］）対（３×［Ｍ］＋２×［Ｍ’］＋［Ｍ”］）または（２×［Ｍｏ］＋２×［Ｗ］）／（３×［Ｍ］＋２×［Ｍ’］＋［Ｍ”］）または２（ａ＋ｂ）／（３（ｃ１＋ｃ２＋ｃ３）＋２（ｄ１＋ｄ２＋ｄ３＋ｄ４）＋ｅ）として規定される、請求項１に記載の混合金属酸化物。
【請求項５】
式（Ｖ）を有し：
ＭｏａＷｂＢｉｃ１Ｆｅｃ２Ｍｃ３Ｎｉｄ１Ｃｏｄ２Ｍｇｄ３Ｚｎｄ４Ｍ’ｄ５Ｃｓｅ１Ｍ”ｅ２ＺｆＯｇ      （Ｖ）
式中：
ｂは、０．２と０．４の間の数であり、
ｃ１、ｃ２およびｃ３は合計すると２．０と４．０の間の数となり、
ｄ１、ｄ２、ｄ３、ｄ４、およびｄ５は合計すると５．０と８．０の間の数となり、
ｅ１およびｅ２は合計すると０．５と１．５の間の数となり、
式（Ｖ）中のＢｉおよびＦｅはそれらの＋３酸化状態にあり、式（Ｖ）中のＮｉ、Ｃｏ、ＭｇおよびＺｎはそれらの＋２酸化状態にあり、ならびに式（Ｖ）中のＣｓはその＋１酸化状態にあり、
ＡＣＭ比は、（２×［Ｍｏ］＋２×［Ｗ］）対（３×［Ｍ］＋２×［Ｍ’］＋［Ｍ”］）または（２×［Ｍｏ］＋２×［Ｗ］）／（３×［Ｍ］＋２×［Ｍ’］＋［Ｍ”］）または２（ａ＋ｂ）／（３（ｃ１＋ｃ２＋ｃ３）＋２（ｄ１＋ｄ２＋ｄ３＋ｄ４＋ｄ５）＋（ｅ１＋ｅ２））として規定される、請求項１に記載の混合金属酸化物。
【請求項６】
式（ＶＩ）を有し：
ＭｏａＷｂＢｉｃ１Ｆｅｃ２Ｍｃ３Ｎｉｄ１Ｃｏｄ２Ｍｇｄ３Ｚｎｄ４Ｍ’ｄ５Ｃｓｅ１Ｍ”ｅ２Ｓｂｆ１Ｚｆ２Ｏｇ      （ＶＩ）
式中：
ｂは、０．２と０．４の間の数であり、
ｃ１、ｃ２およびｃ３は合計すると２．０と４．０の間の数となり、
ｄ１、ｄ２、ｄ３、ｄ４、およびｄ５は合計すると５．０と８．０の間の数となり、
ｅ１およびｅ２は合計すると０．５と１．５の間の数となり、
ｆ１およびｆ２は合計すると０．５と１．５の間の数となり、ならびに
式（ＶＩ）中のＢｉおよびＦｅはそれらの＋３酸化状態にあり、式（ＶＩ）中のＮｉ、Ｃｏ、Ｍｇ、およびＺｎはそれらの＋２酸化状態にあり、ならびに式（ＶＩ）中のＣｓはその＋１酸化状態にあり、ならびに
ＡＣＭ比は、（２×［Ｍｏ］＋２×［Ｗ］）対（３×［Ｍ］＋２×［Ｍ’］＋［Ｍ”］）または（２×［Ｍｏ］＋２×［Ｗ］）／（３×［Ｍ］＋２×［Ｍ’］＋［Ｍ”］）または２（ａ＋ｂ）／（３（ｃ１＋ｃ２＋ｃ３）＋２（ｄ１＋ｄ２＋ｄ３＋ｄ４＋ｄ５）＋（ｅ１＋ｅ２））として規定される、請求項１に記載の混合金属酸化物。
【請求項７】
前記Ｍ’対Ｍモル比は２．００と２．１０の間である、請求項１〜６のいずれか一項に記載の混合金属酸化物。
【請求項８】
前記Ｍ’対Ｍモル比は２．０６である、請求項１〜７のいずれか一項に記載の混合金属酸化物。
【請求項９】
前記ＡＣＭ比は１．００を超え、１．８０未満である、請求項１〜８のいずれか一項に記載の混合金属酸化物。
【請求項１０】
前記ＡＣＭ比は１．００を超え、１．６０未満である、請求項１〜９のいずれか一項に記載の混合金属酸化物。
【請求項１１】
前記ＡＣＭ比は１．００を超え、１．４０未満である、請求項１〜１０のいずれか一項に記載の混合金属酸化物。
【請求項１２】
前記ＡＣＭ比は１．００を超え、１．２０未満である、請求項１〜１１のいずれか一項に記載の混合金属酸化物。
【請求項１３】
前記ＡＣＭ比は、１．０６以上、１．２０未満である、請求項１〜１２のいずれか一項に記載の混合金属酸化物。
【請求項１４】
前記混合金属酸化物はさらに０．４と２．０未満の間の［Ｍｏ］ｒｅｓを有する、請求項１〜１３のいずれか一項に記載の混合金属酸化物。
【請求項１５】
［Ｍｏ］ｒｅｓは０．９である、請求項１〜１４のいずれか一項に記載の混合金属酸化物。
【請求項１６】
さらに１ｗｔ％から２０ｗｔ％のシリカバインダおよび０．１ｗｔ％から５ｗｔ％の細孔形成剤を含み、ｗｔ％は触媒の総重量に基づく、請求項１〜１５のいずれか一項に記載の混合金属酸化物。
【請求項１７】
前記混合金属酸化物はさらに、下記条件の１つまたは両方を満たさない混合金属酸化物に比べ、ＮｉＭｏ（相１）／ＣｏＭｏ混合酸化物相に対応する増強した相対ＸＲＤピークを有する、請求項１〜１６のいずれか一項に記載の混合金属酸化物。
（１）１．０６以上、１．２０未満のＡＣＭ比、および
（２）１．９５と２．１５の間のＭ’対Ｍモル比
【請求項１８】
前記混合金属酸化物は、ＮｉＭｏ（相１）／ＣｏＭｏ混合酸化物相に対応する相対ＸＲＤピークの強度が下記条件の１つまたは両方を満たさない混合金属酸化物に比べ増加することを特徴とする、請求項１〜１７のいずれか一項に記載の混合金属酸化物。
（１）１．０６以上、１．２０未満のＡＣＭ比、および
（２）１．９５と２．１５の間のＭ’対Ｍモル比
【請求項１９】
請求項１〜１８のいずれか一項に記載の混合金属酸化物を含む、オレフィンの不飽和アルデヒドへの酸化のための触媒。
【請求項２０】
オレフィンおよび分子酸素含有ガスを接触させ、請求項１〜１８のいずれか一項に記載の混合金属酸化物を含む触媒の存在下、不飽和アルデヒドを形成させる工程と、
アルデヒドを含む生成物ストリームを回収する工程と、
を含む、オレフィンのアルデヒドへの気相接触酸化のためのプロセス。